СПОСОБ ПРЕДВАРИТЕЛЬНОЙ ОЦЕНКИ ПРИГОДНОСТИ АЛЮМИНИЕВЫХ СПЛАВОВ К ОБРАБОТКЕ МИКРОДУГОВЫМ ОКСИДИРОВАНИЕМ И ТОЛЩИНЫ ПОЛУЧАЕМЫХ ПОКРЫТИЙ

Способ предварительной оценки пригодности стандартных алюминиевых сплавов к обработке микродуговым оксидированием и толщины покрытий, которые можно получить на данных сплавах микродуговым оксидированием, включающий определение химического состава сплавов и оценку влияния компонентов сплавов на пригодность сплавов к обработке микродуговым оксидированием, отличающийся тем, что сначала определяется количественный химический состав сплавов, затем рассчитываются значения коэффициента их пригодности к микродуговому оксидированию по формуле
Cu
Mg
Mn
Fe
Si
Zn
пр
k=1-(0,07·C+0,02·C+0,06·C+0,06·C+0,04·C+0,06·C+0,04·C),
Cu
Mg
Mn
Fe
Si
Zn
пр
где k - безразмерный коэффициент пригодности сплава к микродуговому оксидированию, с уменьшением значений которого снижается пригодность сплава к микродуговому оксидированию; C, C, С, С, C, C, C - содержание в сплаве соответственно меди, магния, марганца, железа, кремния, цинка, прочих примесей в процентах, далее экспериментально определяется толщина покрытия, получаемого микродуговым оксидированием на одном выбранном сплаве, после чего рассчитываются ожидаемые значения толщины покрытий, которые можно получить на остальных сплавах по формуле
,
i
э
i
э
где h - ожидаемое значение толщины покрытия на любом стандартном алюминиевом сплаве в мкм, h - экспериментально определенное значение толщины покрытия на выбранном сплаве в мкм, k и k - значения коэффициента пригодности к микродуговому оксидированию соответственно для любого стандартного алюминиевого сплава и выбранного сплава.